(57)【要約】      （修正有）【課題】  耐久性に優れた硬化性樹脂からなる表面層を有する電子写真感光体を用いて、低湿環境下で耐久的な連続通紙を行った場合でも、画像濃度低下が起きない電子写真装置を提供する。【解決手段】  支持体並びに該支持体上に設けられた電荷発生物質及び電荷輸送物質を含有する感光層を有し、表面層が硬化性樹脂を含有する層である電子写真感光体とコロナ帯電手段と、電子写真感光体の表面に露光光を照射することにより静電潜像を形成する露光手段と静電潜像をトナーによって現像する現像手段と表面のトナー像を転写材に転写する転写手段とを有する電子写真装置において更に該電子写真装置の外部環境の絶対湿度（ｘ［ｋｇ／ｋｇ］）を検知する湿度検知手段と下記式（１）中のｚの値が３３．５≦ｚ≦５５を満足するように前記電子写真感光体の表面温度（ｙ［℃］）を制御する制御手段とを有することを特徴とする。  ｚ ＝ ｙ＋３９５１．１ｘ            （１）【選択図】      図１
2006162953.tif 000002
【特許請求の範囲】
【請求項１】
支持体並びに該支持体上に設けられた電荷発生物質及び電荷輸送物質を含有する感光層を有し、表面層が硬化性樹脂を含有する層である電子写真感光体と、
コロナ放電によって該電子写真感光体の表面を帯電するコロナ帯電手段と、
該コロナ帯電手段により帯電された電子写真感光体の表面に露光光を照射することによって前記電子写真感光体の表面に静電潜像を形成する露光手段と、
該露光手段により形成された電子写真感光体の表面の静電潜像をトナーによって現像して、前記電子写真感光体の表面にトナー像を形成する現像手段と、
該現像手段により形成された電子写真感光体の表面のトナー像を転写材に転写する転写手段と
を有する電子写真装置であって、
更に、該電子写真装置の外部環境の絶対湿度（ｘ［ｋｇ／ｋｇ］）を検知する湿度検知手段と、
下記式（１）中のｚの値が３３．５≦ｚ≦５５を満足するように前記電子写真感光体の表面温度（ｙ［℃］）を制御する制御手段と
ｚ ＝ ｙ＋３９５１．１ｘ            （１）
を有することを特徴とする電子写真装置。
【請求項２】
前記制御手段が、前記式（１）中のｚの値が３８．５≦ｚ≦５５を満足するように前記電子写真感光体の表面温度を制御する手段である、請求項１記載の電子写真装置。
【請求項３】
前記電荷発生物質が、ＣｕＫα特性Ｘ線回折におけるブラッグ角２θの７．４°±０．２°及び２８．２±０．２°に強いピークを有する結晶形のガリウムフタロシアニンである、請求項１又は２記載の電子写真装置。
【請求項４】
前記電子写真感光体が前記支持体と前記感光層との間に更に下引き層を有し、前記感光層が電荷発生物質を含有する電荷発生層及び電荷輸送物質を含有する電荷輸送層を有する積層型の感光層であり、前記電子写真感光体の表面層が電子線により重合性官能基を有する化合物を重合及び架橋させ硬化させることによって得られる硬化性樹脂を含有する層である、請求項１〜３のいずれか一項に記載の電子写真装置。
【請求項５】
前記電荷発生層に含有される電荷発生物質の量が１００ｍｇ／ｍ２以上である、請求項４記載の電子写真装置。
【請求項６】
前記電荷発生層が更に結着樹脂を含有し、前記電荷発生層中の前記電荷発生物質と該結着樹脂との質量比（電荷発生物質／樹脂）が１／２〜５／１である、請求項４又は５記載の電子写真装置。
【請求項７】
前記下引き層の膜厚が０．１〜０．５μｍの範囲にある、請求項４〜６のいずれか一項に記載の電子写真装置。
【発明の詳細な説明】
【技術分野】
【０００１】
本発明は、複写機、レーザープリンタ及びファックスなどの電子写真装置に関する。
【背景技術】
【０００２】
従来、電子写真感光体には、適用される電子写真プロセスに応じた感度、電気的特性、更には光学的特性を備えていることが要求される。特に繰り返し使用される感光体にあっては、その感光体表面に帯電、画像露光、トナー現像、紙への転写、クリーニング処理といった電気的、機械的外力が直接加えられるため、それらに対する耐久性が要求されている。
【０００３】
電子写真装置（複写機・プリンター等）や静電記録装置等の画像形成装置において、電子写真感光体・静電記録誘電体等の像担持体（被帯電体）を所要の極性・電位に一様に帯電処理（除電処理も含む）する帯電装置としては、コロナ帯電器又はローラー帯電器がよく使用されている。
【０００４】
コロナ帯電方式は、引加する電圧にＡＣ成分を含むローラー帯電方式より、感光体表面の電気的劣化を少なくできる。コロナ帯電方式に比べ、ローラー帯電の場合は、放電生成物の総発生量は格段に少ない。しかし、ローラー帯電方式は、帯電時に放電電流が感光体表面と帯電ローラー表面の間の微小空間に流れ、非常に高エネルギーな電子やイオンなどの粒子が、感光体表面への衝突を繰り返す。このため感光体表面の分子鎖が分断され、削れ易くなり、傷も入り易くなる。つまり、感光体表面層は、ローラー帯電で使用される場合、電気的ダメージと機械的ダメージの両方を受けなければばらない。これに対し、コロナ帯電はマイルドな放電を利用した帯電方式であるため、電気的ダメージはほとんどなく、従ってコロナ帯電を用いた電子写真装置の感光体表面へのダメージは、機械的なものが支配的となる。つまり、感光体の高耐久化の観点からは、コロナ帯電方式の方が優位である。
【０００５】
また、電子写真感光体として、低価格、生産性等の利点から有機材料を用いた感光体が普及している。有機感光体は、有機光導電性染料や顔料を含有する電荷発生層と、光導電性ポリマーや低分子の有機光導電性物質を含有する電荷輸送層とを積層してなる機能分離型感光体が主流である。その表面層の多くは、ポリマー中に有機光導電性物質を分散させてなる分子分散ポリマーからなるが、その機械的強度はポリマーに依存しており、近年の電子写真装置の高画質、高寿命化において、その耐久性は十分とは言いがたかった。
【０００６】
これに対し、感光体の高耐久化を図るうえで、表面層に硬化性の樹脂を用いるのが効果的であることが知られている（例えば、特許文献１〜３参照）。硬化性樹脂を感光体の表面層に用いた場合、熱可塑性の樹脂等に比べて機械的強度が上がるため、削れにくくなり、傷も入りにくくなり、寿命は長くなる。
【０００７】
感光体の表面層に、硬化性樹脂を用いる場合、表面層の傷、削れに対する耐久性の観点から、その硬化手段として電子線を用いることが有用であることが知られている（例えば、特許文献４参照）。故に、電子線で硬化した表面層を有する感光体を用い、コロナ帯電方式によりこれを帯電する電子写真装置を構成することにより、感光体の耐久使用において傷、削れ寿命を大きく伸ばすことができる電子写真システムを確立することができる。
【０００８】
一方、電子写真装置において、感光体の電荷輸送層の膜厚、又は保護層と電荷輸送層の膜厚を薄くすることで、高画質化に対して有用であることが知られている（例えば、特許
文献５参照）。従って、電子写真装置において高耐久、高画質化を達成するためには、電子線で硬化された感光体表面層を有し、電荷輸送層の膜厚、又は保護層と電荷輸送層の膜厚が、薄い感光体を提供することが必要となる。
【０００９】
しかし、コロナ帯電方式の反転現像を用いた電子写真装置に、上述したような硬化性の表面層を有し、且つ表面層である電荷輸送層の膜厚（又は保護層と電荷輸送層の膜厚）が薄い感光体を用いて、低湿環境下で耐久的な連続通紙を行うと、通紙枚数を重ねるごとに画像濃度が低下していくという問題が発生した。
【特許文献１】特開平０２−１２７６５２号公報
【特許文献２】特開平０５−２１６２４号公報
【特許文献３】特開平０７−７２６４０号公報
【特許文献４】特開２０００−６６４２５号公報
【特許文献５】特開平０８−２７２１９７号公報
【発明の開示】
【発明が解決しようとする課題】
【００１０】
本発明は上記従来技術の問題点に鑑みなされたものであり、耐久性に優れた硬化性樹脂からなる表面層を有する電子写真感光体及びコロナ帯電手段を用いて、低湿環境下で耐久的な連続通紙を行った場合でも、画像濃度低下が起きない電子写真装置を提供することを課題とする。即ち、感光体の高耐久化を達成し、且つ連続通紙した際の画像の色味変動を抑制することで、複数枚の高画質な画像を短時間で印刷することのできる電子写真装置を提供することを課題とする。
【課題を解決するための手段】
【００１１】
本発明者らは、鋭意検討の結果、電子線により硬化された硬化性樹脂からなる表面層を有する電子写真感光体を用いた電子写真装置において、電子写真感光体の表面温度を外部環境における絶対湿度に応じて調整することにより、低湿環境下で多数枚連続通紙した際の画像の色味変動を抑制することを見出し、本発明を完成させた。即ち、本発明は以下の通りである。
【００１２】
（１）支持体並びに該支持体上に設けられた電荷発生物質及び電荷輸送物質を含有する感光層を有し、表面層が硬化性樹脂を含有する層である電子写真感光体と、
コロナ放電によって該電子写真感光体の表面を帯電するコロナ帯電手段と、
該コロナ帯電手段により帯電された電子写真感光体の表面に露光光を照射することによって前記電子写真感光体の表面に静電潜像を形成する露光手段と、
該露光手段により形成された電子写真感光体の表面の静電潜像をトナーによって現像して、前記電子写真感光体の表面にトナー像を形成する現像手段と、
該現像手段により形成された電子写真感光体の表面のトナー像を転写材に転写する転写手段と
を有する電子写真装置であって、
更に、該電子写真装置の外部環境の絶対湿度（ｘ［ｋｇ／ｋｇ］）を検知する湿度検知手段と、
下記式（１）中のｚの値が３３．５≦ｚ≦５５を満足するように前記電子写真感光体の表面温度（ｙ［℃］）を制御する制御手段と
ｚ ＝ ｙ＋３９５１．１ｘ            （１）
を有することを特徴とする電子写真装置。
（２）前記制御手段が、前記式（１）中のｚの値が３８．５≦ｚ≦５５を満足するように前記電子写真感光体の表面温度を制御する手段である、（１）の電子写真装置。
（３）前記電荷発生物質が、ＣｕＫα特性Ｘ線回折におけるブラッグ角２θの７．４°±０．２°及び２８．２±０．２°に強いピークを有する結晶形のガリウムフタロシアニ
ンである、（１）又は（２）の電子写真装置。
（４）前記電子写真感光体が前記支持体と前記感光層との間に更に下引き層を有し、前記感光層が電荷発生物質を含有する電荷発生層及び電荷輸送物質を含有する電荷輸送層を有する積層型の感光層であり、前記電子写真感光体の表面層が電子線により重合性官能基を有する化合物を重合及び架橋させ硬化させることによって得られる硬化性樹脂を含有する層である、（１）〜（３）のいずれかの電子写真装置。
（５）前記電荷発生層に含有される電荷発生物質の量が１００ｍｇ／ｍ２以上である、（４）の電子写真装置。
（６）前記電荷発生層が更に結着樹脂を含有し、前記電荷発生層中の前記電荷発生物質と該結着樹脂との質量比（電荷発生物質／樹脂）が１／２〜５／１である、（４）又は（５）の電子写真装置。
（７）前記下引き層の膜厚が０．１〜０．５μｍの範囲にある、（４）〜（６）のいずれかの電子写真装置。
【発明の効果】
【００１３】
本発明によれば、下記式（１）のｚの値が３３．５≦ｚ≦５５を満足するように、硬化性樹脂を含有する表面層を有する電子写真感光体の表面温度を制御手段によって制御することにより、感光層内での電荷の移動／注入がスム−ズに行われ、連続耐久通紙の際の感光体表面電位の上昇が抑制されるため、画像濃度の安定した画像を提供することができる。
ｚ ＝ ｙ＋３９５１．１ｘ            （１）
（式中、ｙは電子写真感光体の表面温度［℃］を、ｘは外部環境の絶対湿度［ｋｇ／ｋｇ］を、それぞれ示す。）
【発明を実施するための最良の形態】
【００１４】
まず、本発明の電子写真装置に用いる電子写真感光体について説明する。本発明に用いる電子写真感光体（以下、単に「感光体」ともいう）は、少なくとも支持体並びに該支持体上に設けられた電荷発生物質及び電荷輸送物質を含有する感光層を有し、必要に応じて、上記支持体と感光層との間に更に下引き層を有するものである。
【００１５】
本発明に用いる電子写真感光体は、電荷発生物質及び電荷輸送物質を同一の層に有する単層型のものであっても、電荷発生物質を含有する電荷発生層と電荷輸送物質を含有する電荷輸送層に機能分離された積層型の感光層を有するものであってもよく、特に限定されないが、積層型の感光体であることが好ましい。また、感光層が積層型である場合、上記下引き層、電荷発生層及び電荷輸送層は、通常、導電性の支持体上にこの順で積層されて形成される。また、本発明に用いる電子写真感光体は、更に電荷輸送層上に保護層を有するものであってもよい。
【００１６】
本発明に用いる電子写真感光体は、その表面層に少なくとも１種以上の重合性官能基を有する化合物を電子線により重合及び架橋することにより硬化して得られた化合物を含有することが好ましい。このような重合性官能基を有する化合物（以下、これを「表面層用化合物」ともいう）としては、反応性の高さ、反応速度の速さ、硬化後に達成される硬度の高さなどの点から、分子内に不飽和重合性官能基を持つものが好ましく、更にその中でもアクリル基、メタクリル基、及びスチレン基をもつ化合物が特に好ましい。
【００１７】
本発明における、不飽和重合性官能基を有する化合物は、その構造単位の繰り返しの有無よりモノマーとオリゴマーに大別される。モノマーとは、不飽和重合性官能基を有する構造単位の繰り返しが無く、比較的分子量の小さいものを示す。一方、オリゴマーは不飽和重合性官能基を有する構造単位の繰り返し数が２〜２０程度の重合体である。また、ポリマー又はオリゴマーの末端のみに不飽和重合性官能基を有するマクロノマーも本発明の
表面層用化合物として使用可能である。
【００１８】
また本発明における不飽和重合性官能基を有する化合物は、表面層として必要な電荷輸送機能を満足するために、電荷輸送化合物であることが好ましい。中でも、正孔輸送機能を持った、不飽和重合性官能基を有する化合物であることが更に好ましい。
【００１９】
本発明における重合性官能基を有する化合物としては、特開２０００−１４７８１３号公報に記載されている、連鎖重合性官能基を有する正孔輸送性化合物を用いることができるが、本発明に好ましく用いられる化合物の例を下記表１及び表２に示す。
【００２０】
【表１】
2006162953.tif 000003
【００２１】
【表２】
2006162953.tif 000004
【００２２】
表面層を形成する手順は以下の通りである。まず、上記重合性官能基を有する化合物（即ち、表面層用化合物）を適当な溶媒に溶解させて塗布溶液を調製する。得られた塗布溶液を浸漬コーティング法、スプレイコーティング法、カーテンコーティング法、スピンコーティング法などにより下層上に塗工し、これを硬化させることにより表面層が形成される。電子写真感光体を効率よく大量生産するには浸漬コーティング法が最良であり、本発明においても浸漬コーティング法を好ましく用いることができる。
【００２３】
上記重合性官能基を有する化合物が溶解された塗布溶液を硬化させる手段としては、短時間での硬化が可能なため高生産性を有する点、及び十分な硬度を示すことができる点から、放射線を用いることが好適である。ここで使用される放射線とは、電子線やγ線などが挙げられるが、電子線が照射量制御の簡易性に優れているため、本発明においてより好ましく用いられる。電子線照射をする場合、加速器としてはスキャニング型、エレクトロカーテン型、ブロードビーム型、パルス型及びラミナー型などいずれの型式のものも使用することができる。電子線を照射する際、本発明に用いる電子写真感光体における電気特性及び耐久性能を発現させる上で、その照射条件において加速電圧は２５０ｋＶ以下が好ましく、最適には１５０ｋＶ以下である。また照射線量は好ましくは１×１０４〜１×１０６Ｇｙの範囲、より好ましくは３×１０４〜５×１０５Ｇｙの範囲である。加速電圧が上記範囲を越えると電子線照射が感光体特性に与えるダメージが増加する傾向にある。また、照射線量が上記範囲よりも少ない場合には硬化が不十分となりやすく、線量が多すぎる場合には感光体特性の劣化が起こりやすいので注意が必要である。
【００２４】
次に、本発明における電子写真感光体について説明する。
本発明に用いられる電子写真感光体は、少なくとも導電性の支持体と、この支持体上に形成された、電荷発生層及び電荷輸送層を含む感光層とを有するものである。電子写真感光体の支持体としては導電性を有するものであればよく、例えばアルミニウム、銅、クロム、ニッケル、亜鉛及びステンレスなどの金属や合金をドラム又はシート状に成形したもの；アルミニウム及び銅などの金属箔をプラスチックフィルムにラミネートしたもの；アルミニウム、酸化インジウム及び酸化錫などをプラスチックフィルムに蒸着したもの；導電性物質を単独で又は結着樹脂と共に塗布して導電層を設けた金属、プラスチックフィルム又は紙などが挙げられる。
【００２５】
本発明に用いる電子写真感光体においては、レーザー光などの散乱による干渉縞の発生防止や、支持体の傷の被覆を目的として、上記支持体上に導電層を設けてもよい。導電層は、従来電子写真に用いられる公知のものを用いることができ、特に限定されないが、一例として、フェノール樹脂に導電性酸化チタン微粒子を分散させた形態のものが挙げられる。
【００２６】
本発明では、導電性の支持体又は導電層の上にバリアー機能と接着機能を有する下引き層を設けることが好ましい。下引き層は感光層（電荷発生層及び電荷輸送層）の支持体上への接着性改良及び塗工性改良、支持体の保護、支持体上の欠陥の被覆、支持体からの電荷注入性改良、また感光層の電気的破壊に対する保護などのために形成される。下引き層の材料としてはポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチンなどが使用可能である。これらはそれぞれ適当な溶剤に溶解して、支持体又は導電層上に塗布される。下引き層の膜厚としては０．１〜２．０μｍが好ましいが、特に本発明においては０．１〜０．５μｍが好ましい。また、本発明においては、下引き層の抵抗率は、２３℃５５％ＲＨの環境下において１×１０１１Ω・ｃｍ以下であることが好ましい。
【００２７】
本発明に用いる電子写真感光体は、上記下引き層上に感光層を有する。感光層に用いる電荷発生物質としては、セレン−テルル、ピリリウム、チアピリリウム系染料、また各種の中心金属及び結晶型（具体的には例えばα、β、γ、ε及びＸ型などの結晶型）を有するフタロシアニン系化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、キノシアニン及びアモルファスシリコーンなどが挙げられる。これらのうち、フタロシアニン系化合物がより好ましく用いられ、特には、ＣｕＫα特性Ｘ線（波長１．５４２Å）を用いたＸ線回折分析により得られるチャートにおい
て、少なくともブラッグ角２θが７．４±０．２゜及び２８．２±０．２゜の位置に強いピークを示す結晶形のガリウムフタロシアニンを好ましく用いることができる。
【００２８】
上述したように、本発明における感光層は、電荷発生物質を含有する電荷発生層と電荷輸送物質を含有する電荷輸送層とを有する積層型の感光層であることが好ましい。以下、積層型の感光層の場合について説明する。電荷発生層は以下のように形成される。本発明においては、特に好ましくは、上記電荷発生物質を０．３〜４倍量の結着樹脂及び溶剤と共にホモジナイザー、超音波分散、ボールミル、振動ボールミル、サンドミル、アトライター及びロールミルなどを用いて良く分散して分散液を得る。得られた分散液を下引き層上に塗布し、乾燥することにより電荷発生層が形成される。又は、前記電荷発生物質の蒸着膜など、単独組成の膜として電荷発生層を形成することもできる。その膜厚は５μｍ以下であることが好ましく、特に０．１〜２μｍの範囲であることが好ましい。
【００２９】
電荷発生物質を分散させるための結着樹脂として用いることのできるものは、スチレン、酢酸ビニル、塩化ビニル、アクリル酸エステル、メタクリル酸エステル、フッ化ビニリデン、トリフルオロエチレンなどのビニル化合物の単重合体及び共重合体の他、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂、エポキシ樹脂などが挙げられる。
【００３０】
本発明では、電荷発生層中の電荷発生物質の含有量が１００ｍｇ／ｍ２以上であることが好ましい。本発明者らの検討によれば、上記電荷発生物質の含有量が１００ｍｇ/ｍ２
より少ない場合、発生した電荷の移動が何らかの影響により妨げられていると考えており、耐久的な使用における画像濃度変化が大きくなるという結果が得られている。また、この含有量はより好ましくは１２０〜２５０ｍｇ／ｍ２である。電荷発生層中の電荷発生物質と結着樹脂の含有量比（電荷発生物質／結着樹脂）は１／２〜５／１であることが、発生した電荷の移動のし易さや、下層との接着性の観点から好ましい。この含有量比はより好ましくは２／３〜４／１である。上記含有量比が１／２より小さい場合は、電荷の移動に支障をきたし、耐久的な使用における画像濃度変化が大きくなることがある。一方、上記含有量比が５／１より大きい場合は、電荷発生層の結着樹脂成分の減少により、電荷発生層と下層との密着性が悪くなったり、塗布面の均一塗工性支障をきたすことがある。
【００３１】
本発明においては、電荷輸送層（単層型の場合には感光層）、又は保護層を電荷輸送層上に形成する場合には保護層が、本発明における電子写真感光体の表面層となりうる。まず、電子写真感光体の感光層の電荷輸送層上に更に保護層を有する場合について説明する。表面層が保護層である場合、電荷輸送層は適当な電荷輸送物質、例えばポリ−Ｎ−ビニルカルバゾール、ポリスチリルアントラセンなどの複素環や縮合多環芳香族を有する高分子化合物；ピラゾリン、イミダゾール、オキサゾール、トリアゾール、カルバゾールなどの複素環化合物；トリフェニルメタンなどのトリアリールアルカン誘導体；トリフェニルアミンなどのトリアリールアミン誘導体；フェニレンジアミン誘導体、Ｎ−フェニルカルバゾール誘導体、スチルベン誘導体、ヒドラゾン誘導体などの低分子化合物などを適当な結着樹脂（前述の電荷発生層用の結着樹脂の中から選択できる）と共に溶剤に分散／溶解して得られた溶液を、前述の公知の方法によって塗布、乾燥して形成することができる。
【００３２】
この場合の電荷輸送物質と結着樹脂の比率は、両者の全質量を１００とした場合に電荷輸送物質の質量を３０〜１００とすることが好ましく、より好ましくは５０〜１００の範囲で適宜選択される。電荷輸送物質の量がそれ以下であると、電荷輸送能が低下し、電子写真感光体の感度低下及び残留電位の上昇などの問題点が生ずる。
【００３３】
なお、単層型の感光層の場合には、上述の電荷発生物質及び電荷輸送物質を上記結着樹脂と共に溶剤に分散／溶解して得られた溶液を、上記電荷輸送層及び電荷発生層と同様の公知の方法によって塗布、乾燥して形成することができる。
【００３４】
本発明では、このようにして得られた電荷輸送層上に、上述の重合性官能基を有する化合物を電子線により重合及び架橋することにより硬化して得られた化合物（表面層用化合物）を含有する表面層が保護層として形成される。なお、保護層は重合性官能基を有する化合物を硬化して得られた化合物以外に、更に上記電荷輸送物質や結着樹脂を含有していてもよい。
【００３５】
電荷輸送層と保護層とを合わせた膜厚は、高画質化の観点から２２μｍ以下であることが好ましい。この場合、電荷輸送層は５〜１７μｍの範囲であることが好ましい。保護層は、０．２〜１０μｍの範囲であることが好ましく、０．５〜６．０μｍの範囲であることがより好ましい。
【００３６】
電荷輸送層が表面層である場合、上記表面層の形成手順に従って、重合性官能基を有する化合物を含有する溶液を電荷発生層上に塗布後、電子線により重合／硬化反応を行わせるのが一般的であるが、前もって上記重合性官能基を有する化合物を含む溶液を反応させて硬化物を得た後に、該硬化物を再度溶剤中に分散又は溶解させたものなどを用いて、表面層を形成することも可能である。これらの溶液を塗布する方法は、例えば浸漬コーティング法、スプレイコーティング法、カーテンコーティング法及びスピンコーティング法などが知られているが、効率性／生産性の点からは浸漬コーティング法を用いることが好ましい。また、表面層としての電荷輸送層は、上記重合性官能基を有する化合物を硬化して得られた化合物以外に、上記電荷輸送物質を併せて含有することも可能である。
【００３７】
本発明における表面層は、表面層の離型性、耐摩耗性及び耐傷性の向上の観点から、更にフッ素原子含有樹脂粒子を含有することができる。フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂及びこれらの共重合体のなかから１種又は２種以上を適宜選択するのが好ましいが、特に、四フッ化エチレン樹脂及びフッ化ビニリデン樹脂が好ましい。樹脂粒子の分子量や粒子の粒径は、適宜選択することができ、特に制限されるものではない。
【００３８】
前記表面層中のフッ素原子含有樹脂粒子の割合は、表面層全質量に対し５〜７０質量％が好ましく、より好ましくは１０〜６０質量％である。フッ素原子含有樹脂粒子の割合が７０質量％より多すぎると表面層の機械的強度が低下し易く、フッ素原子含有樹脂粒子の割合が５質量％より少なすぎると表面層の表面の離型性、耐摩耗性及び耐傷性が充分ではなくなることがある。
【００３９】
本発明においては、表面層中における材料の分散性及び結着性、並びに表面層の耐候性を更に向上させる目的で、上記表面層中にラジカル補足剤や酸化防止剤などの公知の添加物を加えてもよい。
【００４０】
本発明者らは、本発明の課題である、低湿環境下での連続耐久通紙における、画像濃度低下のメカニズムについて以下のように考えている。本発明者らは、この画像濃度低下は、連続通紙の際に生じる感光体表面電位の上昇が原因であることを確認した。また、本発明者らは、連続耐久通紙の際の画像濃度低下の発現の度合いと、電子写真装置の置かれている環境における湿度が大きく相関することを確認した。即ち、上記画像濃度低下は、絶対湿度が低い環境下において顕著に発現する現象である。
【００４１】
更に、本発明者らは、表面層の硬化手段として電子線を用いる場合、表面層の硬化に必要な最低限の強度で電子線を照射した場合でも、電子線が表面層を透過し、基体まで到達していることを確認した。
【００４２】
これらの事象より、本発明者らは、上記連続耐久通紙における画像濃度低下の問題の主原因は、感光層内の電荷移動に対し、水分が寄与しやすい部分である、下引き層又は下引き層／電荷発生層の界面領域の電子線による変質と考えた。つまり感光体中で、水分の影響を受け易い、イオン電導が支配的な層及び／又はその層の界面での電荷の移動／注入が、スムーズに行われ難くなったことが、感光体の表面電位上昇の原因であると考えた。連続耐久通紙においては、上記層及び／又はその層の界面において電荷の蓄積が生じている状態（即ち、電位が十分に低下しきれない状態）で、次の帯電及び露光シーケンスが施されてしまい、その工程が次々に繰り返し行われてしまうため、感光体表面電位が、徐々に上昇してしまったのである。
【００４３】
本発明らは鋭意研究を重ねた結果、電子線で変質してしまった感光体において、電荷の移動／注入が滞ることなく適正に行えるようにするためには、様々な感光体設置湿度条件下で感光体温度を制御する必要があることを見出した。すなわち、それは、下記式（１）中のｚの値が３３．５≦ｚ≦５５を満足するように、感光体の表面温度を制御する構成である。従って、コロナ帯電手段を有する電子写真装置において、本発明で用いる、電子線が照射されてなる表面層を有する感光体の表面温度を、外部環境における絶対湿度に対して下記式（１）のｚの値が上記範囲内に収まるように、制御する構成を電子写真装置内に持つことで、感光層内での電荷の移動／注入がスムーズに行われ、連続耐久通紙において、感光体表面電位の上昇が抑制されるため、画像濃度の安定した画像を形成し続けることができる電子写真装置を提供できるのである。なお、上記本発明特有の効果は、下記式（1）のｚの値を、３８．５≦ｚ≦５５の範囲に収める場合に、より顕著に発揮することが
できる。
Ｚ ＝ ｙ＋３９５１．１ｘ            （１）
（式中、ｙは電子写真感光体の表面温度［℃］を、ｘは外部環境の絶対湿度［ｋｇ／ｋｇ］を、それぞれ示す。）
【００４４】
つまり本発明は、高画質、高耐久化のための、表面層の硬化に必要な電子線の感光層への影響を排除できる電子写真装置の構成を提案したものである。
【００４５】
次に、上記構成の感光体及びコロナ放電により電子写真感光体表面を帯電させるコロナ帯電手段を備えた、本発明の電子写真装置について以下に説明する。本発明の電子写真装置は、（ｉ）上述したような表面層を有する電子写真感光体と、（ii）コロナ放電によって電子写真感光体の表面を帯電するコロナ帯電手段と、（iii）コロナ帯電手段により帯
電された電子写真感光体の表面に露光光を照射することによって電子写真感光体の表面に静電潜像を形成する露光手段と、（iv）露光手段により形成された電子写真感光体の表面の静電潜像をトナーによって現像して、電子写真感光体の表面にトナー像を形成する現像手段と、（ｖ）現像手段により形成された電子写真感光体の表面のトナー像を転写材に転写する転写手段と、（vi）電子写真装置の外部環境の絶対湿度（ｘ［ｋｇ／ｋｇ］）を検知する湿度検知手段と、（vii）上記式（１）中のｚの値が３３．５≦ｚ≦５５を満足す
るように電子写真感光体の表面温度（ｙ［℃］）を制御する制御手段とを有する。
【００４６】
図１は、本発明を適用し得る画像形成装置の概略構成を模式的に示す一例である。同図に示す画像形成装置は、前述した電子写真感光体を、ドラム状の感光体１として備えている。感光体１は、矢印Ｒ１方向に所定のプロセススピード（周速度）で回転駆動される。感光体１は、その回転過程で一次帯電手段としてのコロナ帯電器（コロナ帯電手段）２によりその外周面（表面）に負の所定電位の均一帯電を受ける。このときの帯電バイアスと
しては、ＤＣ電圧を用いる。帯電後の感光体１表面は、露光装置（露光手段）３により光像露光Ｌ（スリット露光・レーザビーム走査露光など）を受ける。これにより感光体表面に、露光像に対応した静電潜像が順次形成されていく。
【００４７】
この静電潜像は、次いで現像装置（現像手段）４でトナーによって現像されてトナー像となる。このトナー像は、感光体１の回転と同期取りされた、中間転写体（ベルト）２０に、マゼンタ、シアン、イエロー、ブラックの順に、順次転写されていく。最終色のトナーが、転写された後、中間転写体２０上に形成された、フルカラーのトナー像は、再度、中間転写体２０表面から分離され、転写材Ｐに転写される。その転写材Ｐは、図示されない定着装置（定着手段）へ導入されて転写材Ｐ表面にトナー像が定着され、その後、複写物（コピー）として排紙ローラーにより画像形成装置本体（不図示）外部の排紙トレイ上に排出される。
【００４８】
一方、トナー像転写後の感光体１は、表面に残ったトナー（転写残トナー）がクリーニング装置（クリーニング手段）１２によって除去され、前露光器（前露光手段）１３により除電処理がされて繰り返して像形成に使用される。
【００４９】
図1の画像形成装置においては、感光体１の内部に、昇温装置１４が設けれている。ま
た、画像形成装置本体内には、感光体１の表面温度を計測する温度センサ（温度検知手段）１５、その計測結果に基づいて昇温装置１４を制御するための制御手段（システム）１６が設けられている。
【００５０】
更に、図1に示されるような、転写中間体（中間転写ユニット）を用いる構成の装置に
おいては、画像形成装置本体の放置後の中間転写体が冷えている場合は、通紙時、ドラム表面の熱が中間転写体によって奪われ、温度低下が大きくなる。そこで、図８に示す画像形成装置のように、中間転写体（図1においては中間転写ベルトであるが、ドラム形状を
呈していてもよい）２０を有する画像形成装置においては、中間転写体２０内に別途、補助ヒーター２１を設けて、画像形成装置本体の放置時に中間転写体２０の中間転写体表面温度を一定以上の温度に維持しておくことも有効である。この場合、中間転写体表面温度は、温度センサ２２によって検知され、その検知結果に基づいて、制御手段１６が中間転写体表面温度を制御するようになっている。
【００５１】
即ち、図1においては、不図示の外部環境の絶対湿度を検知する湿度検知手段により検
知された湿度情報を制御システム１６に送り、制御システム１６はこの湿度情報に基づき、感光体表面温度が上記式（１）において３３．５≦ｚ≦５５（好ましくは３８．５≦ｚ≦５５）を満足する値となるように、昇温装置１４及び２１の動作を制御している。
【００５２】
なお、本発明における「外部環境の絶対湿度」とは、例えば装置が設置された部屋内などの電子写真装置周辺の環境の絶対湿度を示すが、好ましくは感光体周辺における絶対湿度である。湿度検知手段としては一般的な湿度センサ等を用いることができ、特に限定されない。また、昇温装置としてはヒーターなどの公知のものを用いることができる。
【００５３】
本発明において、感光体表面温度は、常に５５℃未満の範囲内で上記式（１）におけるｚの値が上記範囲となるように制御されている。これは、感光体表面温度が、５５℃以上になると、トナーの流動性が著しく悪くなり、現像性の悪化、クリーニング性の悪化、転写性の悪化などの、別の問題が生じるためである。
【００５４】
画像形成装置として、上述の感光体１、コロナ帯電器２、現像装置４、クリーニング装置１２などの構成要素のうち、複数のものをプロセスユニットとして一体的に組み合わせ
、このプロセスユニットが画像形成装置本体に対して着脱自在となるように構成してもよい。例えば、感光体１とクリーニング装置１２とを一体化して１つのプロセスユニットを構成し、画像形成装置本体のレールなどの案内部材を用いて着脱自在の構成にしてもよい。このときプロセスユニット側に、コロナ帯電器２と現像装置４のうちの少なくとも一方を含めるように構成してもよい。
【００５５】
本発明における露光手段、現像手段、転写手段、及びクリーニング手段などの、通常の電子写真プロセスを行うために必要な手段は何ら限定されるもので無く、装置構成上、例えばクリーニング手段を除いた、クリーナレスシステムでの画像形成装置の構成をとること等も可能である。
【００５６】
本発明は、上述の画像形成装置に適用される以外に、上述の電子写真感光体１を備えた電子写真装置として、例えば、コロナ帯電手段を備えたレーザビームプリンタ、ＣＲＴプリンタ、ＬＥＤプリンタ、液晶プリンタ、レーザ製版機などの電子写真応用分野にも広く用いることができる。また、本発明は画像形成装置及びリモート端末からの画像情報を受信する受信手段を有するファクシミリで構成することもできる。
【実施例】
【００５７】
以下、実施例により本発明をより具体的に説明する。なお、各実施例及び比較例中の「部」は「質量部」を意味する。
【００５８】
〈実施例１〉
（感光体製造方法）
本発明の図１に示す感光体１としての感光ドラムを下記のようにして作製した。
まず、導電層用の塗料を以下の手順で調製した。１０％の酸化アンチモンを含有する酸化スズで被覆した導電性酸化チタン粉体５０部、フェノール樹脂２５部、メチルセロソルブ２０部、メタノール５部及びシリコーンオイル（ポリジメチルシロキサンポリオキシアルキレン共重合体、平均分子量３０００）０．００２部を、φ１ｍｍのガラスビーズを用いたサンドミル装置で２時間分散して塗料を得た。この塗料を支持体としてのφ８４ｍｍ×３４０ｍｍのアルミニウムシリンダー上に浸漬塗布法で塗布し、１４０℃で３０分間乾燥して、膜厚が１６μｍの導電層を形成した。
【００５９】
次に、Ｎ−メトキシメチル化ナイロン５部をメタノール９５部中に溶解し、下引き層用塗工液を調製した。この塗工液を上記導電層上に浸漬塗布法によって塗布し、１００℃で２０分間乾燥し、膜厚が０．４μｍの下引き層を形成した。
【００６０】
次に、ＣｕＫα特性Ｘ線回折におけるブラッグ角（２θ±０．２°）の７．４°、９．９°、１６．３°、１８．６°、２５．１°、２８．２°に強いピークを有する結晶形のヒドロキシガリウムフタロシアニン１０部とポリビニルブチラール（商品名：エスレツクＢＸ−１、積水化学工業社製）５部、及びシクロヘキサノン２５０部を、φ１ｍｍガラスビーズを用いたサンドミル装置で３時間分散し、その後、酢酸エチル２５０部を加えて電荷発生層用塗工液を調製した。この塗工液を上記下引き層上に浸漬塗布法で塗布して、１００℃で１５分間乾燥して、膜厚が０．２μｍの電荷発生層を形成した。このとき、層中に含有される電荷発生物質の量は、１３０ｍｇ／ｍ２であった。
【００６１】
次に、下記式で表されるスチリル化合物である電荷輸送材料７部及びポリカーボネート（重量平均分子量＝４６０００）１０部を、メチラール２８部／モノクロロベンゼン６５部の混合溶剤中に溶解して溶液を作製し、この溶液を電荷発生層表面に浸漬塗布し、１００℃で６０分間乾燥させ、膜厚が１６μｍの電荷輸送層を形成した。
【００６２】
【化１】
2006162953.tif 000005
【００６３】
次に、表１に示される化合物例Ｎｏ．１２を４０部、ｎ−プロパノール６０部に溶解し、表面保護層用塗料を作製した。この塗料を上記電荷輸送層上に浸漬塗布方法で塗工し、５０℃で１５分乾燥した後、電子線を、酸素濃度１０ｐｐｍ以下の窒素雰囲気下、加速電圧１５０ｋＶ、吸収電子線量５×１０４Ｇｙの条件にて照射した。照射後、同雰囲気下、１００℃で１０分加熱乾燥し、上記化合物を硬化させることによって、膜厚が５μｍの表面保護層を形成し、電子写真感光体を作製した。
【００６４】
この感光体を、図１に示される構成の電子写真装置に投入し、絶対湿度０．０００８８５８２ｋｇ／ｋｇ環境下で感光体表面温度が４５℃になるように昇温装置を制御しながら、連続２００枚の通紙耐久試験を行った。また、同じようにして作られた別の感光体を用い、本体内の現像器位置に現像器の代わりに電位センサをセットし、連続２００枚相当での電位変化を確認した。なお、表面電位の初期電位は、Ｖｄ＝７００Ｖ、Ｖｌ＝２２０Ｖに設定した。耐久試験前後でのＶｌの電位変化値（ΔＶｌ）を表３に示す。Ｖｌ値は、表面電位計（トレック社製ｍｏｄｅｌ３６６）で計測し、Ａ４サイズ１枚の画像形成において、その露光時間中の感光体周方向の全ポイント（サンプリング周波数５ｋＨｚ）の平均電位を、Ｖｌ値として採用した。
【００６５】
表３から分かるように、２００枚相当時のＶｌ電位変化は８Ｖと非常に小さな値であった。また、連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００６６】
〈実施例２〉
実施例１と同環境下で、感光体表面温度が３０℃になるように昇温装置を制御したこと以外は実施例１と同様な構成の感光体及び評価装置を用い、同様な評価を行った。表３から分かるように、２００枚相当時のＶｌ電位変化は１２Ｖと非常に小さな値であった。また、連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００６７】
〈実施例３〉
実施例１と同環境下で、感光体表面温度が３５℃になるように昇温装置を制御したこと以外は実施例１と同様な構成の感光体及び評価装置を用い、同様な評価を行った。表３から分かるように、２００枚相当時のＶｌ電位変化は９Ｖと非常に小さな値であった。また、連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００６８】
〈実施例４〉
実施例１と同環境下で、感光体表面温度が３４．５℃になるように昇温装置を制御したこと以外は実施例１と同様な構成の感光体及び評価装置を用い、同様な評価を行った。表３から分かるように、２００枚相当時のＶｌ電位変化は１１Ｖと小さな値であった。また、連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００６９】
〈実施例５〉
実施例２において、電荷発生層の膜厚を０．１５μｍとすることで、電荷発生物質の量を１００ｍｇ／ｍ２に変更したこと以外は、実施例２と同様な構成の感光体及び評価装置を用い、同様な評価を行った。表３から分かるように、２００枚相当時のＶｌ電位変化は１３Ｖと小さな値であった。また、連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００７０】
〈実施例６〉
実施例２において、電荷発生層の膜厚を０．１２μｍとすることで、電荷発生物質の量を８０ｍｇ／ｍ２に変更したこと以外は、実施例２と同様な構成の感光体及び評価装置を用い、同様な評価を行った。表３から分かるように、２００枚相当時のＶｌ電位変化は１４Ｖという値であった。連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００７１】
〈実施例７〉
実施例２において、電荷発生層の電荷発生物質と結着樹脂の混合比を、ヒドロキシガリウムフタロシアニン５部とポリビニルブチラール（商品名：エスレツクＢＸ−１、積水化学工業社製）１０部に変え、膜厚を０．３μｍとすることで、電荷発生物質の量を１００ｍｇ／ｍ２に変更したこと以外は、実施例２と同様な構成の感光体及び評価装置を用い、同様な評価を行った。表３から分かるように、２００枚相当時のＶｌ電位変化は、１４Ｖという値であった。連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００７２】
〈実施例８〉
実施例２において、電荷発生層の電荷発生物質と結着樹脂の混合比を、ヒドロキシガリウムフタロシアニン５部とポリビニルブチラール（商品名：エスレツクＢＸ−１、積水化学工業社製）１５部に変え、膜厚を０．４μｍにすることで、電荷発生物質の量を１００ｍｇ／ｍ２に変更したこと以外は、実施例２と同様な構成の感光体及び評価装置を用い、同様な評価を行った。表３から分かるように、２００枚相当時のＶｌ電位変化は、１５Ｖという値であった。連続通紙で出力した画像の色見変化は僅かに確認されたが、実画像上問題ないレベルであった。更に、この感光体は、１万枚まで耐久試験を行ったが、傷、削れがほとんどなく、非常に高耐久な感光体であることを確認できた。
【００７３】
〈実施例９〉
実施例２において、電荷発生層の電荷発生物質を下記構造式に示されるアゾ顔料に変更したこと以外は、実施例２と同様な構成の感光体及び評価装置を用い、同様な評価を行っ
た。
【００７４】
【化２】
2006162953.tif 000006
【００７５】
表３から分かるように、２００枚相当時のＶｌ電位変化は、１４Ｖという値であった。連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００７６】
〈実施例１０〉
実施例２における下引き層の膜厚を０．７μｍに変更したこと以外は、実施例２と同様な構成の感光体及び評価装置を用い、同様な評価を行った。表３から分かるように、２００枚相当時のＶｌ電位変化は、１３Ｖという値であった。連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００７７】
〈実施例１１〉
実施例２における下引き層の膜厚を０．２μｍに変更したこと以外は、実施例２と同様な構成の感光体及び評価装置を用い、同様な評価を行った。表３から分かるように、２００枚相当時のＶｌ電位変化は、１０Ｖと小さな値であった。また、連続通紙で出力された画像の色見変化は目視上、認められず、２００枚の色見が同一の画像を得ることができた。更に、この感光体は、１万枚まで耐久試験を行ったが、傷、削れがほとんどなく、非常に高耐久な感光体であることを確認できた。
【００７８】
〈実施例１２〉
実施例２における下引き層の膜厚を０．０５μｍに変更したこと以外は、実施例２と同様な構成の感光体、評価装置を用い、同様な評価を行った。表３から分かるように、２００枚相当時のＶｌ電位変化は、９Ｖと非常に小さな値であった。また、連続通紙で出力された画像の色見変化は目視上、認められず、２００枚の色見が同一の画像を得ることができたが、耐久枚数が進むと、画像白地部に僅かにかぶりトナーの付着が見受けられた。この感光体は、１万枚まで耐久試験を行ったが、傷、削れがほとんどなく、非常に高耐久な感光体であることを確認できた。
【００７９】
〈実施例１３〉
実施例２における外部環境の絶対湿度を０．００１７７１６４ｋｇ/ｋｇとし、それに
伴い、この感光体の表面温度が２７℃になるように昇温装置を制御した以外は、実施例２
と同様な構成の感光体及び評価装置を用い、同様な評価を行った。表３から分かるように、２００枚相当時のＶｌ電位変化は１１Ｖという値であった。連続通紙で出力された画像の色見変化は目視上、認められず、２００枚の色見が同一の画像を得ることができた。更に、この感光体は１万枚まで耐久試験を行ったが、傷、削れがほとんどなく、非常に高耐久な感光体であることを確認できた。
【００８０】
〈実施例１４〉
実施例２における外部環境の絶対湿度を０．００２６５７４６ｋｇ/ｋｇとし、それに
伴い、この感光体の表面温度が２３℃になるように昇温装置を制御した以外は、実施例２と同様な構成の感光体及び評価装置を用い、同様な評価を行った。表３から分かるように、２００枚相当時のＶｌ電位変化は１１Ｖという値であった。連続通紙で出力された画像の色見変化は目視上、認められず、２００枚の色見が同一の画像を得ることができた。更に、この感光体は１万枚まで耐久試験を行ったが、傷、削れがほとんどなく、非常に高耐久な感光体であることを確認できた。
【００８１】
〈比較例１〉
実施例１と同環境下で、感光体の表面温度が２８℃になるように昇温装置を制御したこと以外は実施例１と同様な構成の感光体及び評価装置を用い、同様な評価を行った。表３から分かるように、２００枚相当時のＶｌ電位変化は１７Ｖであった。連続通紙で出力された画像の色見変化が、少しではあるが認められ、更に、耐久枚数が進むにつれ、少しではあるが濃度が薄くなる傾向にあった。この感光体は１万枚まで耐久試験を行ったが、傷、削れはほとんどなく、非常に高耐久な感光体であることを確認できた。
【００８２】
〈比較例２〉
実施例１と同環境下で、感光体の表面温度が２９．５℃になるように昇温装置を制御したこと以外は実施例１と同様な構成の感光体及び評価装置を用い、同様な評価を行った。表３から分かるように、２００枚相当時のＶｌ電位変化は１６Ｖであった。連続通紙で出力された画像の色見変化が、少しではあるが認められ、更に、耐久枚数が進むにつれ、少しづつではあるが濃度が薄くなる傾向にあった。この感光体は、１万枚まで耐久試験を行ったが、傷、削れはほとんどなく、非常に高耐久な感光体であることを確認できた。
【００８３】
〈比較例３〉
実施例１３と同環境下で、感光体の表面温度が２３℃になるように昇温装置を制御したこと以外は実施例１３と同様な構成の感光体及び評価装置を用い、同様な評価を行った。表３から分かるように、２００枚相当時のＶｌ電位変化は２０Ｖであった。連続通紙で出力された画像の色見変化が認められ、耐久枚数が進むにつれ、濃度が薄くなる傾向にあった。この感光体は１万枚まで耐久試験を行ったが、傷、削れはほとんどなく、非常に高耐久な感光体であることを確認できた。
【００８４】
〈比較例４〉
実施例１４と同環境下で、感光体表面温度を１９℃になるように昇温装置を制御したこと以外は実施例１４と同様な構成の感光体及び評価装置を用い、同様な評価を行った。表３から分かるように、２００枚相当時のＶｌ電位変化は２５であった。連続通紙で出力された画像の色見変化が認められ、耐久枚数が進むにつれ、顕著に濃度が薄くなる傾向にあった。この感光体は１万枚まで耐久試験を行ったが、傷、削れはほとんどなく、非常に高耐久な感光体であることを確認できた。
【００８５】
〈比較例５〉
実施例１における、電子写真感光体の表面保護層を設けず、電荷輸送層の膜厚を２１μｍに変更したこと以外は、実施例１と同様な方法で作製した電子写真感光体を用い、その
感光体を図１に示される電子写真装置に装着し、表面温度が２８℃になるように昇温装置を制御しながら、同様な評価を行った。表３から分かるように、２００枚相当時のＶｌ電位変化は、９Ｖと小さな値であった。また、連続通紙で出力された画像の色見変化は目視上、認められず、２００枚の色見が、同一の画像を得ることができた。この感光体は１万枚まで耐久試験を行ったが、傷、削れが非常に多く、耐久性に関しては問題があり、高耐久なものにはなりえなかった。
【００８６】
【表３】
2006162953.tif 000007
【図面の簡単な説明】
【００８７】
【図１】本発明の電子写真装置の構成の一例を示す模式的断面図
【符号の説明】
【００８８】
１  感光ドラム（電子写真感光体）
２  コロナ帯電手段
３  像露光手段（潜像形成手段）
４  現像手段
１２  クリーニング手段
１３  前露光手段
１４  ドラム昇温手段
１５  ドラム表面温度検知手段
１６  表面温度制御システム
２０  中間転写体
２１  中間転写体昇温手段
２２  中間転写体表面温度検知手段
Ｐ  転写材
【図１】
2006162953.tif 000008